la présente invention est relative aux électrodes et à leurs procéda de préparation. Elle vise notamment à préparer des électrodes bon marché pouvant être mises en oeuvre dans un traitement de coagulation par voie électrique des eaux résiduaires et autres effluents. L'électrode suivant l'invention est constituée de copeaux en une matière conductrice de l'électricité qui sont compactés en un bloc. En utilisant des copeaux, frisons, burnures ou autres déchets métalliques de fabrication, notamment de l'industrie métallurgique, on peut constituer par compactage sous presse un bloc formant électrode relativement homogène. L'expérience a montré que les tensions et les rendements faradiques d'une électrolyse,effectuée à l'aide d'un tel bloc compacté sous presse, peuvent être maîtrisés. Four améliorer encore la tenue du bloc, on peut le ligaturer à l'aide d'un ruban métallique,avantageusement en le même métal que les copeaux. La préparation de 11 électrode s'effectue en imbihant les copeaux d'une huile, notamment d'une huile de coupevpréalablement au compactage, puis en Pressant le tout en un bloc. L'expériencea montré qu'en fonctionnement, une électrode suivant l'invention se dissout périphériquement et non pas suivant une attaque intérieure qui aurait pu provoquer l'effritement de l'électrode et donc sa mise hors d'usage rapide. L'électrode suivant l'invention a une surface active excellente qui peut atteindre le double de la surface d'électrode immergée dans le bain d'électrolyse. Aux dessins annexés donnés uniquement à titre d'exemples La figure 1 est une vue en perspective d'une électrode suivant l'invention, tandis que les figures 2 et 3 sont des courbes représentatives de la variation de la surface active d'une électrode suivant l'invention en fonction de l'intensité du courant qui lui est appliquer L'électrode de la figure 1 est constitué de copeaux de fer non oxydes et imbibés d'huile de coupe. Les copeaux ont été pressés ensemble pour constituer un bloc 1 de 40x20x5cm. Un-fice làge en fil 2 de fer améliore encore la tenue de ce bloc. Dans un bac contenant de l'eau ayant une résistivité donnée, on place deux électrodes préparées comme mentionné cidessus à une distance l'une de l'autre de Scu. les connections électriques sont assurées par un fer à béton coincé entre le fil 2 de fer et le bloc i de copeaux. Les surfaces planes d'électrodes immergées sont dans une première manipulation de 620cm2 et dans une seconde manipulation de 800 cm2. Les résultats obtenus sont rapportés aux tableaux 1 et 2 respectivement ainsi qu'aux figures I et 2. Dans ces tableaux, la première colonne mentionne l'intensité appliquée en ampère, la seconde colonne la tension en volts, la troisième colonne la densité de courant apparente en ampères ar c2 calculée à partir de la résistance du bain et des tensions enregistrées et la dernière colonne l'excédent de surface active par rapport à la surface immergée. il ressort de ces tableaux que la surface active est d'autant plus grande que l'intensité appliquée est plus élevée. Pour une intensité de b ampères, la surface active est presque égale au double de la surface immergée des électrodes. Le rendement en fer mesuré au cours de l'électrolyse est de 100 %. Il ressort de ces résultats que l'on dispose maintenant d'une électrode peu coûteuse tant en raison des matériaux mis en oeuvre qui sont des déchets que de son procédé de fabrication qui est simple. Enfin on a observé que la dissolution de ces électrodes est périphérique et non pas intérieure, ce qui aurait pu produire leur effritement. Ces électrodes conviennent particulièrement Sour le trai teent par coagulation par voie électrique des eaux résiduaires. Pour la préparation de l'électrode, les pressions de compactage sont sans importance pourvu que l'électrode fabriquée ne soit pas en définitive une simple plaque. Il faut conserver la structure aérée. me compactage intervient pour permettre les c-ontacts électriques et favoriser la tenue mécanique. Par rendement en fer, on entend le rapport entre la quantité de fer effectivement arrachée à l'électrode et celle donnée par la loi de Faraday. T A B L E A U I Surface immergée = 620cm2. 1ère manipulation I U Densité de courant Surface # S Ampère Volts apparente calculée cm2 Ampères / cm2 cm2 1 6,87 1,36 10-3 727 107 2 12,47 2,48 10-3 801 181 3 17,70 3,5 10-3 847 227 4 22,18 4,4 10-3 904 284 5 25,77 5,12 10-3 970 350 6 29,20 5,9 10-3 1027 407 7 33,25 6,28 10-3 1052 432 8 37,80 7,56 10-3 1058 438 T A B L E A U II Surface immergée 800cm2 Seconde manipulation Densité de courant I U S calculée # S Apparente A/cm2 1 @,49 1,14 10-3 877 77 2 8,26 1,72 10-3 1162 362 3 11,40 2,37 10-3 1265 465 4 4 @ 14,62 3,05 10-3 1311 511 5 17,56 3,66 10-3 1366 566 6 20,30 4,24 10-3 1415 615 7 23,30 4,85 10-3 1443 643 8 26,00 5,43 10-3 1473 673 9 21,14 6,07 10-3 1482 682 10 32,48 6,77 10-3 1477 677 R E V E N D I C A T I O N S 1. électrode, caractérisée en ce qu'elle est constituée de copeaux en une matière conductrice-de l'électricité compactés en un bloc. 2. Electrode suivant la revendication 1, caractérisée en ce que le bloc est ligaturé à l'aide d'un ruban métallique. 3. Electrode suivant la revendication 2, caractérisée en ce que le ruban et les copeaux sont en le même métal. 4. Procédé de préparation d'une électrode, caractérisée en ce qu'il consiste à compacter en un bloc des copeaux en une matière conductrice dd l'électricité. 5. Procédé suivant la revendication 4, caractérisé en ce qu'il consiste à imbiber les copeaux d'une huile avant le compactage.